(57)【特許請求の範囲】
【請求項１】
障壁金属膜の形成方法において、
半導体基板を洗浄する段階と、
前記洗浄された半導体基板をチャンバー内に投入する段階と、
前記洗浄された半導体基板が投入されたチャンバー内に水素プラズマ及び有機金属化合物気体を注入して反応させることにより、前記洗浄された半導体基板上に金属窒化膜を蒸着する段階とを含み、
前記金属窒化膜を蒸着する段階は６００℃乃至７５０℃の前記半導体基板の温度と０．５Ｔｏｒｒ乃至１．５Ｔｏｒｒの前記チャンバ圧力下で行われることを特徴とする障壁金属膜の形成方法。
【請求項２】
前記有機金属化合物はペンタジメチルアミドタンタル（Ｔａ（Ｎ（ＣＨ３）２）５）であることを特徴とする請求項１に記載の障壁金属膜の形成方法。
【請求項３】
前記水素プラズマは水素及び不活性気体の雰囲気で形成されることを特徴とする請求項１に記載の障壁金属膜の形成方法。
【請求項４】
前記不活性気体はアルゴン気体であることを特徴とする請求項３に記載の障壁金属膜の形成方法。
【請求項５】
前記ペンタジメチルアミドタンタル気体は５０ｓｃｃｍ乃至１５０ｓｃｃｍの流量で前記チャンバー内に注入することを特徴とする請求項２に記載の障壁金属膜の形成方法。
【請求項６】
前記水素プラズマは前記チャンバーと連結された所定のガス管内で予め形成させて３０ｓｃｃｍ乃至１００ｓｃｃｍの流量で注入することを特徴とする請求項１に記載の障壁金属膜の形成方法。
【発明の詳細な説明】
【０００１】
【発明の属する技術分野】
本発明は半導体素子に用いられる金属膜の形成方法に係り、特に障壁金属膜の形成方法に関する。
【０００２】
【従来の技術】
半導体素子の集積度が増加するにつれて、トランジスタのサイズは段々縮少されている。このようにトランジスタが縮少されると、ソース領域及びドレイン領域のような不純物領域の接合深さを浅く形成しなければトランジスタの電気的な特性を改善することができない。このような浅い不純物領域上に金属配線を形成して後続の熱工程を経ると、金属原子が不純物領域及びその下のシリコン基板の内部に侵入する接合スパイク（ｊｕｎｃｔｉｏｎ  ｓｐｉｋｉｎｇ）現象が発生して半導体素子の誤動作を誘発させる。従って、最近では金属配線及び不純物領域の間にチタン窒化膜（ｔｉｔａｎｉｕｍ  ｎｉｔｒｉｄｅ  ｆｉｌｍ）又はタンタル窒化膜（ｔａｎｔａｌｕｍ  ｎｉｔｒｉｄｅ  ｆｉｌｍ）のような障壁金属膜を形成することにより、金属配線内の金属原子が不純物領域及びシリコン基板に拡散する現象を抑制する方法が広く用いられている。
【０００３】
一方、ＤＲＡＭのような半導体記憶素子のセルキャパシターはストリッジ電極と、前記ストリッジ電極上に形成された誘電膜と、前記誘電膜上に形成されたプレート電極とから構成される。このようなセルキャパシターを備える半導体記憶素子、例えばＤＲＡＭの集積度が増加するにつれて単位セルが占める面積は段々減少し、よってセルキャパシタンスも同じく減少している。このように半導体記憶素子のセルキャパシタンスが減少すれば次のような三つの問題点が発生する。第一、セルキャパシターに格納される電荷量が減少して低電圧における動作特性が低下する。第２、セルに格納された情報を引き続き保持させるためにセルに電荷を供給するリフレッシュ（ｒｅｆｒｅｓｈ）動作の周期が短くなる。第３、ソフトエラー発生率（ＳＥＲ）が増加する問題点がある。従って、高集積の半導体素子の電力消費量及び信頼性を向上させるためにはセルキャパシタンスを必ず増加させるべきである。
【０００４】
セルキャパシタンスを増加させる方法は色々とあるが、最近では誘電定数の高い物質をキャパシターの誘電膜として用いる方法が活発に研究されつつある。このような高誘電膜としてはＢＳＴ（（Ｂａ，Ｓｒ）ＴｉＯ３）膜及びＰＺＴ（Ｐｂ（Ｚｒ，Ｔｉ）Ｏ３）膜が挙げられる。しかしながら、前記高誘電膜をキャパシターの誘電膜として用いる場合、キャパシターの電極、特にストリッジ電極の材質を選択することは非常に大事である。このようなストリッジ電極を耐酸化性に優れた白金（Ｐｔ）膜から形成する方法が最近広く用いられている。ところが、この際３００℃以上の温度で白金膜は下部のシリコン基板又はシリコン膜と容易に反応してストリッジ電極の抵抗を増加させる白金シリサイド膜（ＰｔＳｉＸ）が形成されるので、白金原子がシリコン基板に拡散する現象を抑制できる障壁金属膜をストリッジ電極である白金膜とシリコン基板との間に形成することが必須的に要求される。
【０００５】
前述したように、半導体素子の集積度が増加するにつれて、金属配線及びキャパシターを形成するにおいて障壁金属膜は必須的に要求される。このような障壁金属膜は不活性気体のアルゴンと窒素雰囲気でチタンターゲット又はタンタルターゲットを用いる反応性のスパッタを通じて形成する方法が広く知られている。ところが、このようなスパッタによる障壁金属膜は不良な段差塗布性を有し多結晶状態で形成される。従って、前記障壁金属膜の上部に金属配線又は金属膜を形成して後続の熱処理工程を行う時、金属原子が障壁金属膜の結晶粒界（ｇｒａｉｎ  ｂｏｕｎｄａｒｙ）を通じて容易に拡散される。結果的に、障壁金属膜の下にシリコン基板が存在する場合、金属配線又は金属膜内の金属原子と前記シリコン基板内のシリコン原子が障壁金属膜の結晶粒界を通じて相互拡散及び反応することにより金属シリサイド膜が形成され、よって金属配線又は金属膜の比抵抗が増加して障壁金属膜の機能が失われる。
【０００６】
従って、最近障壁金属膜を非晶質状態に形成するために金属ソースとしてペンタジメチルアミドタンタル（Ｔａ（Ｎ（ＣＨ３）２）５）を用いてタンタル窒化膜を形成する方法が提案されている（参照文献：Ｒ．Ｆｉｘ  ｅｔ  ａｌ．，Ｃｈｅｍｉｃａｌ  Ｍａｔｅｒｉａｌ，５，６１４（１９９３））。これによれば、アンモニア（ＮＨ３）ガスを還元剤として用いてＴａ３Ｎ５という障壁金属膜を形成したが、５００℃の温度で形成されたタンタル窒化膜（Ｔａ３Ｎ５）の比抵抗が約１×１０６μΩ・ｃｍの値を有するので、優れた伝導性を要求する高集積の半導体素子の障壁金属膜に不向きな問題点がある（図２（ａ）参照）。
【０００７】
かつ、タンタル窒化膜の蒸着温度が７００℃以上であるか後続の熱処理工程の温度が８００℃以上である場合、タンタル窒化膜（Ｔａ３Ｎ５）が多結晶状態に変わってしまう（図３，図６，図７参照）。従って、詳述した従来のタンタル窒化膜をキャパシターのストリッジ電極に用いる場合、８００℃以上の温度で後続の熱処理工程を行うべき半導体素子に適用し難いという問題点がある。
詳述した従来の技術によるタンタル窒化膜の諸特性を測定した結果が図１、図２（ａ）、図３、図６及び図７に示されており、これらに対する詳細な説明を本発明の詳細な説明で再び行うことにする。
【０００８】
【発明が解決しようとする課題】
本発明は前記の問題点を解決するために案出されたものであり、高集積の半導体素子に好適な低い比抵抗を有し、９００℃の後続の熱処理工程にも非晶質状態を保ち得る障壁金属膜の形成方法を提供するにその目的がある。
【０００９】
【課題を解決するための手段】
前記目的を達成するために本発明の障壁金属膜の形成方法は半導体基板を洗浄する段階と、前記洗浄された半導体基板をチャンバー内に投入する段階と、前記洗浄された半導体基板が投入されたチャンバー内に還元気体の水素プラズマ及び気体状態の有機金属化合物を注入して反応させることにより、前記洗浄された半導体基板上に金属窒化膜を蒸着する段階とを含むことを特徴とする。
望ましくは、前記有機金属化合物はペンタジメチルアミドタンタル（Ｔａ（Ｎ（ＣＨ３）２）５）である。
【００１０】
なお、前記水素プラズマは１００Ｗ乃至５００Ｗの電力と水素及び不活性気体の雰囲気で形成することが望ましい。
なお、前記不活性気体はアルゴン気体であることが望ましい。
なお、前記金属窒化膜を蒸着する段階は３００℃乃至７５０℃の温度と０．５Ｔｏｒｒ乃至１．５Ｔｏｒｒの圧力下で行うことが望ましい。
なお、前記ペンタジメチルアミドタンタル気体は５０ｓｃｃｍ乃至１５０ｓｃｃｍの流量で注入することが望ましい。
なお、前記水素及び不活性気体は３０ｓｃｃｍ乃至１００ｓｃｃｍの流量で注入することが望ましい。
本発明によると、１×１０４μΩ・ｃｍ以下の比抵抗を有しながら９００℃の後続の熱処理工程にも非晶質状態を保持するタンタル窒化膜を形成することができる。よって、高集積半導体素子に好適な障壁金属膜を具現することができる。
【００１１】
【発明の実施の形態】
以下、添付した図面に基づき本発明の望ましい実施の形態を更に詳細に説明する。
図９に基づき本発明による障壁金属膜の形成方法を説明すると次の通りである。まず、半導体基板の表面をアセトン及びメタノール溶液のような通常の洗浄液にて洗浄して汚染物質、特に有機物を取り除く。次に、前記洗浄された半導体基板を希釈されたフッ化水素酸溶液に浸して自然酸化膜を取り除き、前記自然酸化膜の取り除かれた半導体基板の表面に残存する希釈されたフッ化水素酸溶液を脱イオン水にて取り除く。次いで、前記自然酸化膜の取り除かれた半導体基板の表面に残存する脱イオン水をスピン／ドライ工程で乾燥させることにより、半導体基板の洗浄工程を完了する（段階１）。ここで、前記半導体基板はシリコン基板の表面にトランジスタのような個別素子が完成された基板であり得る。
【００１２】
引き続き、前記洗浄工程の完了した半導体基板を薄膜蒸着装備、例えばＣＶＤ装備のチャンバー内に投入する（段階３）。次に、半導体基板の温度を２００℃に上昇させて半導体基板の表面の水気を取る。次いで、半導体基板の温度を７００℃乃至８００℃に上昇させ、チャンバー内の圧力を５０ｍＴｏｒｒ乃至１５０ｍＴｏｒｒに調節した後、通常の方法にて水素プラズマを形成して半導体基板の表面に形成された自然酸化膜を取り除く。次に、前記半導体基板の温度、即ち蒸着温度を３００℃乃至７５０℃の温度に調節し、チャンバー内の圧力を０．５Ｔｏｒｒ乃至１．５Ｔｏｒｒ、最も望ましくは１Ｔｏｒｒに調節した状態で、チャンバー内に気体状態の有機金属化合物、例えばペンタジメチルアミドタンタル（Ｔａ（Ｎ（Ｃｈ３）２）５）気体及び本発明の特徴要素として還元気体の水素プラズマを注入して反応させることにより、前記洗浄された半導体基板上に金属窒化膜、即ち障壁金属膜の役割を果たすタンタル窒化膜（ＴａＮ）を形成する（段階５）。
【００１３】
ここで、前記水素プラズマはチャンバーと連結された所定のガス管内で水素を用いて予め形成させ、この際安定した水素プラズマを形成させるために不活性気体のアルゴン気体を共に用いることができる。かつ、前記水素プラズマを形成するための電力は１００Ｗ乃至５００Ｗ、最も望ましくは１００Ｗである。前記水素及びアルゴン気体が混じったプラズマの流量（ｆｌｏｗ  ｒａｔｅ）及び前記有機金属化合物気体、即ちペンタジメチルアミドタンタル気体の流量はそれぞれ３０ｓｃｃｍ（ｓｔａｎｄａｒｄ  ｃｕｂｉｃ  ｃｅｎｔｉｍｅｔｅｒ  ｐｅｒｍｉｎｕｔｅ）乃至１００ｓｃｃｍ及び５０ｓｃｃｍ乃至１５０ｓｃｃｍに調節することが望ましい。
【００１４】
このように形成された本発明の障壁金属膜、即ちタンタル窒化膜の諸特性をアンモニア（ＮＨ３）を、還元気体として用いる従来のタンタル窒化膜の特性と共に図１乃至図８に示した。ここで、述べられる蒸着温度は半導体基板の温度を表す。
図１は従来の技術及び本発明による障壁金属膜の蒸着率を蒸着温度に応じて示した図面である。ここで、参照符号ａ及びｂで示された直線はそれぞれ本発明及び従来の技術に対する測定結果を表し、図面の横軸は蒸着温度を絶対温度に換算した値の逆数を表す。
【００１５】
図１を参照すると、蒸着温度が５００℃から７５０℃に変化するに応じて、従来の技術による障壁金属膜の蒸着率は３５Å／分乃至５５Å／分の範囲内で小幅に変化する反面、本発明による障壁金属膜の蒸着率は１５Å／分乃至１３０Å／分の範囲内で大幅に変化することが分かる。すなわち、本発明による障壁金属膜の蒸着率は蒸着温度の増加に応じて蒸着率も共に増加する。従って、約６００℃以上の高温で障壁金属膜を蒸着する際、本発明による蒸着率は従来の技術に比べて早いので生産性を向上させることができる。
【００１６】
図２（ａ）及び図２（ｂ）はそれぞれ従来の技術及び本発明による障壁金属膜の蒸着温度に応じる蒸着率及び比抵抗を共に示した図面である。ここで、障壁金属膜の蒸着率は図１で説明した結果と同一なので、これに対する説明は省略する。
図２（ａ）及び図２（ｂ）を参照すると、障壁金属膜の諸特性のうち最も重要な特性のうち一つである比抵抗は、従来の技術による場合には５００℃の蒸着温度で１×１０６μΩ・ｃｍの高い値を有し、蒸着温度が７５０℃まで増加するにつれて１×１０４μΩ・ｃｍ乃至２×１０４μΩ・ｃｍ程度の低い値に減少する。一方、本発明による障壁金属膜は７００℃乃至７５０℃の蒸着温度で形成する場合に４×１０３μΩ・ｃｍ乃至５×１０３μΩ・ｃｍの比抵抗を有する。従って、本発明によると、従来の技術に比べて１／２に当たる低い比抵抗を得ることができる。
【００１７】
図３は従来の技術によるタンタル窒化膜の結晶状態を蒸着温度に応じて測定したＸ線回折パターン（Ｘ−ｒａｙ  ｄｉｆｆｒａｃｔｉｏｎ  ｐａｔｔｅｒｎ）を示したものであり、図４は本発明によるタンタル窒化膜の結晶状態を蒸着温度に応じて測定したＸ線回折パターンを示したものである。
図３及び図４を参照すると、従来の技術によるタンタル窒化膜は７００℃以上の蒸着温度で（１１１）方向に結晶化される反面、本発明のタンタル窒化膜は蒸着温度が７５０℃まで増加しても結晶化が行われないことが分かる。
【００１８】
図５は本発明によるタンタル窒化膜の結晶状態を蒸着時間に応じて測定したＸ線回折パターンを示したものである。ここで、タンタル窒化膜の蒸着温度（Ｔｓｕｂ）は７００℃である。
図５を参照すると、蒸着時間を６０分まで増加させてもタンタル窒化膜は非晶質状態を保つことが分かる。
【００１９】
図６及び図７はそれぞれ６００℃の蒸着温度及び７００℃の蒸着温度で形成された従来のタンタル窒化膜に対して色々な温度で後続の熱処理工程を行った後、タンタル窒化膜の結晶状態を測定したＸ線回折パターンを示したものである。そして、図８は本発明により７００℃の温度で蒸着されたタンタル窒化膜に対して後続の熱処理工程を行い、そのタンタル窒化膜の結晶状態を測定したＸ線回折パターンを示したものである。ここで、後続の熱処理工程は窒素雰囲気で３０分間行い、参照符号Ｎで示したパターンは後続の熱処理工程を適用しなかった場合を表す。
【００２０】
図６、図７及び図８を参照すると、従来のタンタル窒化膜を６００℃の温度で蒸着する場合に８００℃の後続の熱処理工程により（１１１）方向のタンタル窒化膜が生成され、従来のタンタル窒化膜を７００℃の温度で蒸着する場合には後続の熱処理工程を行う前に既に（１１１）方向の結晶化されたタンタル窒化膜が存在することが分かる。これに対して、本発明によるタンタル窒化膜は７００℃の温度で蒸着した後に９００℃の後続の熱処理工程を行っても結晶粒子が形成されないことが分かる。
【００２１】
【発明の効果】
以上、本発明の実施の形態によると、有機金属化合物のペンタジメチルアミドタンタル気体及び還元気体の水素プラズマを反応させて９００℃の後続の熱処理工程にも非晶質状態を保ちながら１×１０４μΩ・ｃｍ以下の低い比抵抗を有するタンタル窒化膜を形成することができる。よって、高集積の半導体素子の金属配線はもちろん、高性能のキャパシターのストリッジ電極に好適な障壁金属膜を具現することができる。
本発明は前記実施の形態に限られず、当分野において通常の技術的思想を有する者により多くの変形が可能であることは明らかである。
【図面の簡単な説明】
【図１】従来の技術による障壁金属膜の蒸着温度と蒸着率との関係及び本発明による障壁金属膜の蒸着温度と蒸着率との関係を共に示した図面である。
【図２】（ａ）は従来の技術による障壁金属膜の蒸着率及び比抵抗の変化を蒸着温度に応じて示した図面であり、（ｂ）は本発明による障壁金属膜の蒸着率及び比抵抗の変化を蒸着温度に応じて示した図面である。
【図３】従来の技術により形成された障壁金属膜の結晶状態を蒸着温度に応じて測定したＸ線回折パターンである。
【図４】本発明により形成された障壁金属膜の結晶状態を蒸着温度に応じて測定したＸ線回折パターンである。
【図５】本発明により形成された障壁金属膜の結晶状態を蒸着時間に応じて測定したＸ線回折パターンである。
【図６】従来の技術により６００℃の蒸着温度で形成された障壁金属膜の結晶状態を後続の熱処理の温度に応じて測定したＸ線回折パターンである。
【図７】従来の技術により７００℃の蒸着温度で形成された障壁金属膜の結晶状態を後続の熱処理の温度に応じて測定したＸ線回折パターンである。
【図８】本発明により７００℃の蒸着温度で形成された障壁金属膜の結晶状態を後続の熱処理の温度に応じて測定したＸ線回折パターンである。
【図９】本発明による障壁金属膜の形成方法を説明するための工程順序図である。
【図１】
0003553337.tif 000002
【図２】
0003553337.tif 000003
【図３】
0003553337.tif 000004
【図４】
0003553337.tif 000005
【図５】
0003553337.tif 000006
【図６】
0003553337.tif 000007
【図７】
0003553337.tif 000008
【図８】
0003553337.tif 000009
【図９】
0003553337.tif 000010